(57)【要約】【課題】  本発明によれば、和紙等に書画を描く際に、和紙等が滑ってずれにくく、荷重を必要とせず、紙全体を下敷きに密着できる。下敷きが机や画板にも良好に密着できる。  さらには、墨やインクで汚れにくいので、描写作業性に優れた用紙下敷きを安定して供給することができる。【解決手段】１デシテックス以下の極細合成繊維束を用いてなるランダムループを含んでなる不織布を用いた下敷き。【選択図】なし【特許請求の範囲】
【請求項１】
１デシテックス以下の極細合成繊維束を用いてなるランダムループを含んでなる不織布を用いた下敷き。
【請求項２】
該極細繊維束が、１６本以上、２００本以下の極細合成繊維からなる請求項１記載の下敷き。
【請求項３】
該下敷きが、書画用、掲示板用および洋裁用から選ばれる用途に用いられる請求項１または２記載の下敷き。
【請求項４】
該極細合成繊維が、ポリエステル系繊維、ポリアミド系繊維およびアクリル系繊維から選ばれる少なくとも一種である請求項１〜３のいずれかに記載の下敷き。
【請求項５】
該不織布の繊維表面に、撥水性化合物を有してなる請求項１〜４のいずれかに記載の用紙下敷き。
【請求項６】
該撥水性化合物が、フッ素系化合物である請求項５記載の用紙下敷き。
【請求項７】
該下敷きのＪＩＳ  Ｌ  １０９２に規定されるスプレー法による撥水度が３級以上である請求項５または６記載の用紙下敷き。
【請求項８】
２種以上の成分からなる複合繊維を用いてウェッブを形成した後、ニードルパンチ法により該複合繊維を交絡不織布とし、次いで、該複合繊維成分の少なくとも一成分を溶出除去する、あるいは、複合繊維を異成分ごとに分割することにより１デシテックス以下の極細合成繊維とする下敷きの製造方法。
【請求項９】
該下敷きが、書画用、掲示板用および洋裁用から選ばれる用途に用いられる請求項８記載の下敷きの製造方法。
【請求項１０】
該極細合成繊維が、ポリエステル系繊維、ポリアミド系繊維およびアクリル系繊維から選ばれる少なくとも一種である請求項８または９記載の下敷きの製造方法。
【請求項１１】
１デシテックス以下の極細合成繊維とした後、撥水性化合物を付与してなる請求項８〜１０のいずれかに記載の下敷きの製造方法。
【請求項１２】
該撥水性化合物が、フッ素系化合物である請求項１１記載の下敷きの製造方法。
【発明の詳細な説明】
【技術分野】
【０００１】
本発明は、紙が滑りにくく、かつ紙が上方に容易に剥離できる書画、布帛などの下敷き、およびその製造方法に関するものである。
【背景技術】
【０００２】
従来、和紙等に筆やペンで文字や絵を描くときは、羊毛等の天然繊維からなる不織布を下敷きにし、その上に和紙等を置き、書画を描く時に和紙等が滑ってずれないように文鎮等で抑えて行われるものである。特に和紙等がヨコにずれると描写作業性に支障を来し、かかる作業性の改善には文鎮等の荷重を各所に配置せざるを得ず、更に作業性に支障を来すものであった。
この問題点を解消するため、メルトブロー法で得られた繊維を用いてなる不織布製書画用下敷きであって、重しを用いなくてもその上に載せた紙がずれない書画用下敷きが提案されている（特許文献１）。この文献においては、メルトブロー法により溶融樹脂を口金から押しだして連続繊維を形成する際、口金近辺から高温、高速の空気などの気体を吹出させ、繊維を延伸しながら捕集することにより不織布が形成されている。
【０００３】
しかしながら、かかる下敷きにおいては、紙はずれにくいもののまだ不十分であるという問題点があった。また、書画を描く際に、墨やインクが和紙等から下敷きに浸透し、下敷きを汚染してしまい、墨やインクで微妙な色変化を描く水墨画や水彩画では、汚染した下敷きの汚れが和紙等を汚染したり、下敷きの汚れが和紙等を透き通して見えるため色調表現に支障を来すなどの問題があった。
【特許文献１】実開平１−９７９９４号公報
【発明の開示】
【発明が解決しようとする課題】
【０００４】
本発明の目的は、かかる従来技術の背景に鑑み、書画を描くときに和紙等が密着してずれにくく、かつ、墨やインクで汚染しにくい下敷きを提供することにある。
【課題を解決するための手段】
【０００５】
本発明は、上記課題を解決するために、次のような手段を採用するものである。
【０００６】
(1) １デシテックス以下の極細合成繊維束を用いてなるランダムループを含んでなる不織布を用いた下敷き。
【０００７】
(2) 該極細繊維束が、１６本以上、２００本以下の極細合成繊維からなる上記(1)記載の下敷き。
【０００８】
(3) 該下敷きが、書画用、掲示板用および洋裁用から選ばれる用途に用いられる上記(1)または(2)記載の下敷き。
【０００９】
(4) 該極細合成繊維が、ポリエステル系繊維、ポリアミド系繊維およびアクリル系繊維から選ばれる少なくとも一種である上記(1)〜(3)のいずれかに記載の下敷き。
【００１０】
(5) 該不織布の繊維表面に、撥水性化合物を有してなる上記(1)〜(4)のいずれかに記載の用紙下敷き。
【００１１】
(6) 該撥水性化合物が、フッ素系化合物である上記(5)記載の用紙下敷き。
【００１２】
(7) 該下敷きのＪＩＳ  Ｌ  １０９２に規定されるスプレー法による撥水度が３級以上である上記(5)または(6)記載の用紙下敷き。
【００１３】
(8) ２種以上の成分からなる複合繊維を用いてウェッブを形成した後、ニードルパンチ法により該複合繊維を交絡不織布とし、次いで、該複合繊維成分の少なくとも一成分を溶出除去する、あるいは、複合繊維を異成分ごとに分割することにより１デシテックス以下の極細合成繊維とする下敷きの製造方法。
【００１４】
(9) 該下敷きが、書画用、掲示板用および洋裁用から選ばれる用途に用いられる上記(8)記載の下敷きの製造方法。
【００１５】
(10) 該極細合成繊維が、ポリエステル系繊維、ポリアミド系繊維およびアクリル系繊維から選ばれる少なくとも一種である上記(9)または(10)記載の下敷きの製造方法。
【００１６】
(11) １デシテックス以下の極細合成繊維とした後、撥水性化合物を付与してなる上記(8)〜(10)のいずれかに記載の下敷きの製造方法。
【００１７】
(12) 該撥水性化合物が、フッ素系化合物である上記(11)記載の下敷きの製造方法。
【発明の効果】
【００１８】
本発明によれば、和紙等に書画を描く際に、和紙等が滑ってずれにくく、荷重を必要とせず、紙全体を下敷きに密着できる。下敷きが机や画板にも良好に密着できる。  さらには、墨やインクで汚れにくいので、描写作業性に優れた用紙下敷きを安定して供給することができる。
【発明を実施するための最良の形態】
【００１９】
本発明の下敷きは、用紙と下敷きの間に摩擦力を保持することを機能的特徴とする。その摩擦力の特徴は、布帛の構造と性状によって付与される。
【００２０】
本発明の下敷きは、１デシテックス以下の極細合成繊維の繊維束からなるランダムループを含んでなる。本発明の下敷きは、２種以上の成分からなる複合繊維を用いてウェッブを形成した後、ニードルパンチ法により該複合繊維を交絡不織布とし、次いで、該複合繊維成分の少なくとも一成分を溶出除去する、あるいは、複合繊維を異成分ごとに分割することにより１デシテックス以下の極細合成繊維とすることにより得られる。複合繊維からなる交絡不織布は、ニッドルパンチ法により形成されるため、大小のループからなるランダムループが形成されている。その交絡不織布における複合繊維成分の少なくとも一成分を溶出除去した後においてもランダムループは保持され、１デシテックス以下の極細繊維の繊維束（以下、極細合成繊維の繊維束を極細繊維束という。）からなるランダムループが形成される。
【００２１】
本発明の下敷きにおいては、滑り防止効果を得るために、１デシテックス以下の極細合成繊維が用いられる。該極細繊維の太さとしては、製造のしやすさ、コスト等も加味して単糸繊度が０．００１〜１デシテックス、のものを用いるのが好ましく、さらには実用性から０．０１〜０．５デシテックスであることが好ましい。極細繊維は柔軟で和紙等との密着性に優れるので、和紙等の滑りを防止するという効果を奏する。極細繊維は長繊維でも短繊維でも良く、本発明においては、下敷きを構成する繊維中に、５０重量％以上の極細繊維を含有し、さらには７０重量％以上含有することが好ましい。該極細繊維と混用される他の繊維としては、天然繊維、単糸繊度が太い合成繊維などを使用することができる。
【００２２】
極細繊維束は、１６本以上、２００本以下の極細合成繊維からなることが好ましい。この範囲とすることで和紙等を構成する繊維と引っかかり、摩擦が生じやすくなる。
【００２３】
本発明の極細合成繊維としては特に限定されないが、ポリエチレンテレフタレート、ポリブチレンテレフタレート、ポリプロピレンテレフタレート、Ｌ−乳酸を主成分とするものやこれらに第三成分を共重合したポリエステル系繊維、ナイロン６やナイロン６６などのポリアミド系繊維、ポリアクリロニトリルを主成分とするポリアクリル系繊維、ポリエチレンやポリプロピレンなどのポリオレフィン系繊維、ポリ塩化ビニル系繊維などが用いられる。中でもポリエステル系繊維、ポリアミド系繊維が柔軟性、実用性の点から好ましく使用される。
【００２４】
本発明において極細合成繊維は、２種以上の成分からなる複合繊維を用いて製造される。複合繊維の成分としては、例えばポリエステルとポリアミド、ポリエステルとポリスチレン、ポリアミドとポリスチレン、ポリアクリルとポリアミド、ポリアクリルとポリエステル、ポリアクリルとポリスチレンなどの組み合わせが挙げられる。また、形態としては、海島構造、みかん型などが挙げられる。
【００２５】
極細合成繊維を形成する方法としては、海島構造の海成分を除去する方法、また、みかん型の異なる成分を成分ごとに分割する方法等が挙げられる。
【００２６】
本発明においては、下敷きとして所定の大きさに刃物などで裁断した場合の、裁断面からの糸のホツレを抑えるために、不織布が用いられる。
【００２７】
本発明の不織布においては、優れた撥水性を付与すべく撥水性化合物を設ける事が好ましい。撥水性化合物としてはフッ素系化合物、シリコン系化合物の少なくとも一種を使用することができるが、中でもフッ素系化合物が好ましく使用できる。フッ素系化合物としては、一般に繊維布帛の撥水撥油加工に使用されている化合物を使用することができ、例えば、ポリペンタデカフルオロオクチルアクリレート、ポリトリフルオロエチルアクリレート、テトラフルオロエチレン−ヘキサフルオロプロピレン共重合体などを使用することができる。
【００２８】
本発明の不織布の撥水性は、ＪＩＳ  Ｌ  １０９２に規定されるスプレー法により測定した撥水度が３級以上であることが好ましく、さらには４級以上であることが好ましい。かかる撥水度にすることにより、墨やインクで汚染しにくい布帛を得ることができる。撥水性化合物には、本発明の効果を阻害しない範囲で他の化合物、例えば紫外線吸収剤、光安定剤、滑剤、増摩剤、無機粒子、有機粒子、制電剤、消臭剤、抗菌剤、難燃剤、着色剤、防汚剤などを添加してもかまわない。
【００２９】
本発明の下敷きの製造方法について以下に説明する。
【００３０】
本発明においては、２種以上の成分からなる複合繊維を用いてウェッブを形成した後、ニードルパンチ法により該複合繊維を交絡不織布とし、次いで、該複合繊維成分の少なくとも一成分を溶出除去する、または、複合繊維を異成分ごとに分割して、１デシテックス以下の極細合成繊維とすることにより下敷きを製造することができる。本発明の極細繊維は、これら方法により形成されることで、比較的均一な単繊維経を有する。
【００３１】
ウェッブは、通常の工程を用いてカードマシンで一定の厚さの綿の集合体とすることにより製造される。さらに、かかるウェッブにニードルパンチマシンを用い、繊維を交絡することにより不織布を得る。得られた不織布の表面は大小のループと単繊維端の毛羽から構成される。
【００３２】
得られた不織布の複合繊維成分のうちの少なくとも一成分を溶出除去すると、不織布の表面にある大小のループと単繊維端の毛羽が極細繊維化され、極細合成繊維束が形成される。または、上記で得られた不織布の複合繊維において、異なる成分ごとに分割することによっても、複合繊維を極細繊維化することができ、極細合成繊維束が形成される。
【００３３】
この極細合成繊維束からなるループや、極細繊維からなる毛羽が、半紙などと重ねると、紙表面の毛羽との間で絡み合い、いわばマジックテープ（登録商標）の作用により、これまでにない密着性を生じるのである。
【００３４】
さらに撥水性化合物を不織布上に付与する場合、その方法の一例を以下に挙げる。
【００３５】
撥水性化合物の水分散体に不織布を浸漬して、所定の付着量になるようにマングル等で絞った後に、１００〜１４０℃で乾燥して、１６０〜２００℃で熱処理する方法や、水分散体をスプレーなどで散布して乾燥、熱処理する方法等を用いることができる。該撥水性化合物は、不織布両面に付着していても、片面のみに付着していてもどちらでも良く、目的に応じて選択することができる。
【００３６】
本発明により得られた下敷きは、布帛表面のタテ方向同志またはヨコ方向同志を重ねて摩擦させた時に少なくとも一方向の摩擦特性とて、スティック・スリップ現象を示す。さらに、静摩擦係数を示すポイントまでの布帛の移動距離が１ｃｍ以下、さらには摩擦を開始する始点と静摩擦係数ポイントを直線で結んだとき傾き、つまり布帛の移動距離と荷重の関係が３００ｇ／ｃｍ以上という性質を示す。
【００３７】
スティック・スリップ現象は、静摩擦係数が動摩擦係数より大きいことを表すもので布帛同志が滑りにくい性質であることを示すものである。更に静摩擦係数を示すまでの布帛の移動距離が１ｃｍ以下と小さいことは動きにくいことを示し、移動距離と荷重の関係からの始点と静摩擦点を結んだ直線の傾きが３００ｇ／ｃｍと大きいことも布帛が動きにくいことを示すものであり、かかる３特性を同時に満足することは、該布帛上に例えば、和紙を置いて筆などで書画を描いたときに和紙がずれにくく作業がし易いことを示す。
【００３８】
本発明の機能性を有する下敷きは、書画用下敷きとして単独で用いたり、画板の上に載せて用いたり、また、掲示板に張り付けて、用紙等を貼りつけるのに用いられる。また、洋裁用として、生地の下敷き等としても有効に使用できるものである。
【実施例】
【００３９】
次に、実施例により本発明を詳細に説明するが、本発明はこれらに限定されるものではない。なお、実施例中における各種性能は、下記の方法で評価したものである。
【００４０】
（摩擦係数）
興亜商會製の摩擦係数測定機を用いて、次の条件で測定した。
【００４１】
幅５ｃｍ、長さ７ｃｍの布帛を上布としてサンプルホルダーにセットして固定し、３００ｇの荷重を置いた。下布は幅７ｃｍ、長さ１７ｃｍの布帛をサンプルホルダーにセットし、下布を移動させ、その時の応力をＵゲージで測定し、移動距離と応力をチャートに記録し、スティック・スリップ、静摩擦係数、動摩擦係数、移動距離、応力を読みとり摩擦特性を測定した。  
【００４２】
（撥水性）
ＪＩＳ  Ｌ  １０９２「繊維製品の防水性試験方法」（１９９８年）に規定されるスプレー法で評価し、級判定を行った。
【００４３】
実施例１
島成分としてポリエチレンテレフタレート、海成分としてポリスチレンからなる成分重量比８０／２０、島数１６、３．３デシテックスの複合繊維であり、繊維長５１ｍｍ、捲縮数５．５山／センチの海島型複合繊維の原綿を用いて、カード、クロスラッパーの工程を経てウェブを作成し、次いで２５０本/ｃｍ2のニードルパンチを行い、プレフェルトを得た。プレフェルトの両表面に、７５０−３６ｆ、ヨリ数２０００Ｔ／ｍの生糸（延伸糸）強撚糸使いの平織物（目付量９０ｇ／ｍ2）を均一に拡げ張り合わせた後、２０００本／ｃｍ2のニードルパンチを行ない目付６５０ｇ／ｍ2のフェルトを得た。
【００４４】
該フェルトを９５℃の熱水中で収縮させた後、オリウレタン分散液“パーマリンUA150"（三洋化成工業（株）製）の１８％水希釈液に含浸させ、熱風乾燥させた。
【００４５】
得られた不織布の表面を電子走査顕微鏡を用いて観察したところ、ランダムな大きさのループを形成しており、各ループは、３０本から５０本程度の極細繊維からなっていた。
【００４６】
得られた不織布のタテ方向同志を重ねた時と、ヨコ方向同志を重ね合わせ時の摩擦特性を測定した結果、両方の場合ともスティック・スリップ特性を示し、静摩擦係数／動摩擦係数は、タテ方向が０．７１／０．６５、ヨコ方向が０．７１／０．６５であった。さらに、静摩擦係数ポイントまでの布帛の移動距離が、タテ方向が０．４７ｃｍ、ヨコ方向が０．５５ｃｍ、始点と静摩擦係数ポイントを直線で結んだ傾きが、タテ方向が４５５ｇ／ｃｍ、ヨコ方向は３９２ｇ／ｃｍであった。
【００４７】
不織布に和紙を置いて、筆を用いて墨汁で書画を描いたが、和紙と布帛の密着性が高く、筆の動きで和紙が動くことは実用上なく、さらに熱硬化性樹脂塗装の机上で、下敷きと紙が滑ることなく、安定して書画を描くことができた。
【００４８】
実施例２
実施例１で得られた不織布に、次に示す方法で撥水加工を行う以外は、実施例１と同様にして不織布を得た。
＜処理液＞
撥水剤：Ｆ−４５０（京絹化成（株）製のフッ素系撥水撥油剤）  ５０ｇ／Ｌ
架橋剤：スミテックスレジンＭ３（住友化学（株）製メラミン樹脂）３ｇ／Ｌ
触媒：スミテックスアクセレレータＡＣＸ（住友化学（株）製触媒）０．５ｇ／Ｌ
撥水処理液に不織布を浸漬し、処理液の付着量が８０重量％になるようにマングルで絞り、１３０℃で乾燥、１７０℃でピンテンターセットした。
【００４９】
得られた不織布の撥水度は５級であった。また、実施例１と同様に摩擦特性を測定した結果、スティック・スリップを呈し、静摩擦係数までの移動距離がタテ方向０．５９ｃｍ、ヨコ方向０．６３ｃｍ、傾きがタテ方向３６５ｇ／ｃｍ、ヨコ方向３４１ｇ／ｃｍであった。
【００５０】
実施例１と同様に書を描いたところ、和紙と不織布の密着性が良く、和紙が滑りにくく作業性の良いものであった。さらに、撥水加工を施しているので和紙から裏抜けする墨をはじき、汚染しにくく、わずかに汚染したものでも乾燥雑巾や濡れ雑巾で簡単に除去できる防汚性に優れたものであった。
【００５１】
比較例１
羊毛からなる学校習字敷もの（ダイソー社製の書道−１０）を使用して実施例１と同様に書を描いたが、和紙と敷物が滑りやすく、和紙のいたる所に重しを置いて固定しないと書を書くことができず、作業性が悪かった。かかる敷物の摩擦特性を測定したところタテ方向、ヨコ方向ともスティック・スリップ特性がなく布帛の滑りが止まることがない特性であることが分かった。また静止摩擦の最大加重が、概略重り（文鎮）の荷重を超えることがなく、滑りやすいものであった。
【００５２】
上記の本発明の実施例では、摩擦力は、用いる紙の面積に比例して増大するので、長尺の条幅製作では、紙の横方向に滑らないという紙を固定する顕著な効果がある。特に仮名用半紙への効果が大きい。薄いかな用半紙では、従来の下敷きに荷重をかけると周辺が浮いてしまい、紙を固定する効果が損なわれる欠点がある。これに対して、本発明の下敷きは、紙全面を手で押さえれば、あとは無加重で固定できるため、書くうちに浮いたり、ずれも生じない効果がある。
【００５３】
このように、本発明の下敷きは、紙面全体で下敷きに吸い付く特性を有する効果がある。また、机や画台（イーゼル）に下敷きが吸い付くことにより、安定に書画を描くことができるという効果は顕著である。